(57)【要約】      （修正有）【課題】鮮やかな鮮明色を有し、かつ洗濯、擦過での色移りの無いポリエステル原着糸を提供する。【解決手段】染料を含む芯成分の形状が３〜５個の鋭突部を有する異型断面形状である芯成分と、該芯成分を完全に被覆する鞘成分とにより構成される原着芯鞘型複合ポリエステル繊維であって、繊維軸と直交する断面において、芯成分の鋭突部の最外端を外周とした直径Ａと糸断面直径Ｂとが、０．７≦Ａ／Ｂ≦０．９を満足する構成とする。【選択図】図１
2008057055.tif 000002
【特許請求の範囲】
【請求項１】
その断面の形状が３〜５個の鋭突部を有する異型断面形状である芯成分と、該芯成分を完全に被覆する鞘成分とにより構成され、繊維軸と直交する断面が円形である芯鞘型複合ポリエステル繊維であって、該芯成分が染料を含み、且つ該芯成分の各鋭突部の先端を外周とした直径Ａが繊維断面直径Ｂに対して以下の式を満足することを特徴とする芯鞘型複合ポリエステル原着糸。０．７≦Ａ／Ｂ≦０．９
【請求項２】
芯成分の重量比率が全繊維重量に対して０．１〜２０％である請求項１に記載の芯鞘型複合ポリエステル原着糸。
【請求項３】
鞘成分に含まれる艶消剤の濃度が５．０％以下である請求項１〜２いずれか１項記載の芯鞘型複合ポリエステル原着糸。
【発明の詳細な説明】
【技術分野】
【０００１】
本発明は、ポリエステル原着糸に関し、鮮やかな鮮明色を有し、かつ洗濯、擦過での色移りの無いポリエステル原着糸に関するものである。
【背景技術】
【０００２】
ポリエチレンテレフタレートに代表されるポリエステル系繊維は、通常は高圧染色することが必要であり、また、ポリエステル系繊維は、合成繊維の中でも屈折率が高く、同一染料濃度でもアセテートと比較すると著しく染色性が劣る問題があった。かかる問題を解決するために、易染性ポリエステル繊維、特に改質ポリエステル繊維を用いて、より低温度条件下で染色することが行われてきた。例えば、脂肪族ジカルボン酸成分および／又は脂肪族ジオール成分が共重合されてなる改質ポリエステル繊維を低温度条件下で染色した場合には、該繊維が弛緩した繊維構造を有するため、視覚的には均一染色であっても、マルチフィラメントではミクロ的に見ると染色斑を生じたり、分子量が４００以下の分散染料を用いて高濃度で染色すると染色堅牢性、特に、洗濯堅牢性が低下するという問題があった。
【０００３】
一方で洗濯堅牢性の改善する手段として顔料を用いて練り込み紡糸による方法が一般的に行われてきているが、鮮明さや深色性の点で染色品に対して見劣りするものであった。
その改良として例えば特開２００１−２７１２７７号公報には、染料や顔料で原着したポリエステル繊維を更に染料で染色する、更にフッ素やシリコーン化合物の重合体皮膜を形成する方法が提示されているが、確かにある程度の深色性と堅牢度のバランスしたものは得られるが、更に深みのあるものや洗濯堅牢度の良いものとするためにはこれらの方法では限度があった。
【特許文献１】特開２００１−２７１２７７号公報
【発明の開示】
【発明が解決しようとする課題】
【０００４】
本発明は、ポリエステル原着糸に関し、鮮やかな鮮明色を有し、かつ洗濯、擦過での色移りの無いポリエステル原着糸に関するものである。
【課題を解決するための手段】
【０００５】
本発明は、上記従来技術に鑑み、鋭意検討を重ねた結果、本発明を完成するに至った。すなわち本発明によれば、染料を含む芯成分の形状が３〜５個の鋭突部を有する異型断面形状である芯成分と、該芯成分を完全に被覆する鞘成分とにより構成される芯鞘型複合ポリエステル繊維とし、繊維軸と直交する断面において、芯成分の各鋭突部の先端を外周とした直径Ａと糸断面直径Ｂとが、０．７≦Ａ／Ｂ≦０．９を満足する構成とする。
【発明の効果】
【０００６】
本発明により、鮮やかな鮮明色を有し、かつ洗濯、擦過での色移りの無いポリエステル原着糸を提供することができる。
【発明を実施するための最良の形態】
【０００７】
以下、本発明の実施の形態について詳細に説明する。
本発明で用いられるポリエステルは、主たる繰り返し単位がエチレンテレフタレートからなるポリエステルを主たる対象とする。しかしながら、テレフタル酸成分及び／又はエチレングリコール成分以外の第３成分を少量（通常はテレフタル酸成分に対して２０モル％以下）共重合したものであっても良い。芯成分、鞘成分ともにポリエステルであることが好ましい。
【０００８】
又、該ポリエステルは、本発明の効果を阻害しない範囲で、必要に応じて少量の添加剤、例えば滑剤、顔料、染料、酸化防止剤、固相重合促進剤、蛍光増白剤、帯電防止剤、紫外線吸収剤、光安定剤、熱安定剤、遮光剤、又は艶消剤等を含んでも良い。
【０００９】
本発明のポリエステル原着糸は繊維軸と直交する断面における芯成分の形状が３個以上で好ましくは３〜５個の鋭突部を有する異型断面形状である染料を含有する芯成分と、該芯成分を完全に被覆する鞘成分とにより構成される事が必要である。本発明のポリエステル繊維は側面から見た際の光の干渉効果を利用するものであり、図３に示すように側面から見た芯成分の面積比率は、どの側断面から見てもほぼ同様である必要がある。芯成分の鋭突部が３個未満であると側面から見た際に大きく透ける角度が必ず生じ糸斑状に見え易くなる。
【００１０】
本発明で使用する染料としては有機色素などの公知の染料を使用することが出来る。染料の含有量としては、染料にもよるが鮮明さ、深色性能に優れたものとする観点から、芯成分重量に対して０．５〜１５％添加されていることが好ましい。より好ましくは３〜１０％である。
【００１１】
また染料を添加する方法としてはポリエステル重合時又はチップ化前に染料を添加する方法、染料を含むマスターチップを予め作っておき紡糸時にベースポリマーにチップ状態或いは溶融状態でブレンドする方法等一般的な方法で行うことが出来る。
【００１２】
また本発明の目的上、特に加工工程での平滑性に問題のない鞘成分によって該芯成分を完全に被覆されていなければならない。一部でも高濃度の染料を含む芯成分が糸表層に露出していると、その部分から染料が流出しやすくなり堅牢度が低下するばかりでなく、露出面から剥離を起こし、糸が割れ易くなるなどの製糸上の問題がある。
【００１３】
また本発明のポリエステル繊維の芯成分は、図３に示す繊維軸と直交する断面における芯成分の鋭突部の各先端を外周とした直径Ａが糸断面直径Ｂに対して以下の式を満足する必要がある。
０．７≦Ａ／Ｂ≦０．９
【００１４】
Ａ／Ｂが０．７未満であると側面から見た際に表層側で光が透け易く、透け感が残り鞘成分の影響を強くうけて本来染料が発現するべき色彩と異なるものとなる。Ａ／Ｂが０．９を超えると、鞘成分による被覆が十分でなく、洗濯などの機械的力により被覆が破れ、糸が割れやすくなる欠点をもったものとなる。また染料の糸内部拡散があるため、鞘成分は芯成分に含有される染料により汚染されやすく、堅牢性の劣ったものとなり易い。
【００１５】
本発明のポリエステル繊維の芯成分は糸全体重量に対して０．１〜２０％が好ましく、５〜１８％であることがより好ましい。鞘成分で被覆されているとはいえ、糸中での染料の内部拡散がある為に、芯成分の量が２０％を超える場合トータルの染料使用量が多くなり周辺鞘成分を汚染し堅牢性の劣ったものとなり易く好ましくない。又強伸度等の繊維物性も低下するため好ましくない。
【００１６】
また本発明に用いる鞘成分ポリマーは前述の如く、本発明の目的を阻害しない範囲において共重合ポリマーを使用しても、滑剤や艶消剤などを添加していても良い。ただし、酸化チタン等の硬質添加剤の過度な添加は  本発明の目的である染料の鮮明色を低下させる観点で好ましくなく、濃度は５．０％以下にすることが必要である。
【実施例】
【００１７】
以下、実施例により、本発明を更に具体的に説明する。なお、実施例における各項目は次の方法で求めた。
（１）固有粘度
オルソクロロフェノールを溶媒として使用して３５℃で測定した。
（２）洗濯堅牢度
ＪＩＳ Ｌ−０８４４の方法に従って測定し評価した。すなわち、容量５００ｍｌの試験容器に５ｇ／リットルの石鹸を含む試験液（水溶性）１００ｍｌ及びステンレス鋼球１０個を入れ、温度５０℃に予熱した後、試験布、添付布帛（ナイロン布帛）を入れて密閉し、洗濯試験機に取付け、温度５０℃で３０分間洗濯処理した。その際の評価は、添付布帛（ナイロン布帛）の汚染レベルをＪＩＳＬ−０８０１に従って判定することにより行った。３〜４級以上のレベルであれば実用的に合格である。
（３）昇華堅牢度
ＪＩＳ Ｌ−０８７９の方法に準拠して行い評価した。すなわち、試験布を２枚の添付布帛（ポリエチレンテレフタレート白布）で挟み、温度１７０℃に予熱した乾燥試験機（スコーチテスター、上下２枚の熱板を４０±１０ｇ／ｃｍ２程度の圧力で押圧させるようにした試験機）の熱板間に挟んで、温度１７０℃で３０秒間熱処理した。その際の評価は、添付布帛の汚染レベルをＪＩＳ Ｌ−０８０１に従って判定することにより行った。３〜４級以上のレベルであれば実用的に合格である。
（４）着色度
着色度Ｌは得られたポリエステル原着糸を６００ｇ／ｍ２の密度となるように６０ｍｍ幅に表面の乱れが無いように並べて引き揃え、これをマクベス−２０２０型色彩色差計にて測定した。Ｌは数値が小さいほど濃色に着色していることを示す。Ｌ値が４５以下の時合格とした。
【００１８】
［実施例１］
固有粘度が０．６４のポリエチレンテレフタレートに染料ペリノンレッドを０．５重量％添加したものを芯成分とし、固有粘度が０．６４のポリエチレンテレフタレートを鞘成分としたものをそれぞれ２８５℃で溶融し、図２（ロ）に示すような断面形状を有する芯鞘比率１：９の芯鞘型複合繊維なるような口金（Ａ／Ｂ＝０．８）を用いて通常の複合紡糸装置を用いて溶融紡糸し、３０００ｍ／分の速度にてひきとった後、１．５倍に延伸して８４ｄｔｅｘ、単糸数３６本の芯鞘型マルチフィラメント原着糸を得た。得られたポリエステル繊維の評価結果を表１に示す。その結果鮮明で深みのある色相である上に、洗濯険堅牢度、昇華堅牢度も良好であった。
【００１９】
［比較例１］
芯成分のみで複合化せずに通常紡糸を行いポリエステル繊維を得た。
糸切れが著しく少量のサンプルのみで性能評価を行った。
【００２０】
［比較例２］
Ａ／Ｂ＝０．６とした以外は実施例１と同様に行った。得られたポリエステル繊維の評価結果を表１に示す。その結果光が透けるため全体に色目が薄いものとなった。
【００２１】
［比較例３］
Ａ／Ｂ＝０．９５とした以外は実施例１と同様に行った。得られたポリエステル繊維の評価結果を表１に示す。その結果繊維が割れ易く洗濯堅牢度、昇華堅牢度が悪かった。
【００２２】
【表１】
2008057055.tif 000003
【産業上の利用可能性】
【００２３】
本発明により、鮮やかな鮮明色を有し、かつ洗濯、擦過での色移りの無いポリエステル原着糸を提供することができる。また、堅牢性の許容する範囲にてアルカリ減量をすることができ、幅広い応用が可能となる。
【図面の簡単な説明】
【００２４】
【図１】本発明のポリエステル繊維の繊維断面の模式図である。
【図２】本発明のポリエステル繊維の繊維断面と透過側面の関係を示した模式図である。
【符号の説明】
【００２５】
Ａ  繊維軸と直交する断面における芯成分の鋭突部の先端を外周とした直径
Ｂ  糸断面外周直径
【図１】
2008057055.tif 000004
【図２】
2008057055.tif 000005